(57)【要約】【課題】  操業状態に応じて必要量の高強度塊成鉱を効率良く製造することのできる方法を提供する。【解決手段】  高炉装入用非焼成塊成鉱を製造する方法において、酸化鉄原料、粘土および水硬性バインダーを含む塊成鉱組成物に水を加えて混練した後、真空脱気しつつ押出成形し、得られた成形物を養生する。【選択図】  図１
2005200719.tif 000002
【特許請求の範囲】
【請求項１】
高炉装入用非焼成塊成鉱を製造する方法において、酸化鉄原料、粘土および水硬性バインダーを含む塊成鉱組成物に水を加えて混練した後、真空脱気しつつ押出成形し、得られた成形物を養生することを特徴とする非焼成塊成鉱の製造方法。
【請求項２】
前記水硬性バインダーとして、セメントおよび／または高炉スラグを使用する請求項１に記載の非焼成塊成鉱の製造方法。
【請求項３】
前記酸化鉄原料の配合量が、塊成鉱組成物全体の６０質量％以上である請求項１または２に記載の非焼成塊成鉱の製造方法。
【請求項４】
前記粘土の配合量が、塊成鉱組成物全体の５〜３０質量％である請求項１〜３のいずれかに記載の非焼成塊成鉱の製造方法。
【発明の詳細な説明】
【技術分野】
【０００１】
本発明は、非焼成塊成鉱の製造方法に関するものであり、殊に、操業状態に応じて高強度の非焼成塊成鉱を効率良く製造できる方法に関するものである。
【背景技術】
【０００２】
製鉄用の高炉では、取扱い性や操業性等の観点から、粉状の製鉄用原料を予め粒状化し、さらにこれを焼結して粒状の焼結鉱に成形したり、ペレット化したものが用いられている。例えば上記焼結鉱は、鉄鉱石などの酸化鉄原料を主原料とし、これに粉状の石灰石や珪石等を副原料として配合し、焼結して得られるのが一般的である。
【０００３】
しかし、これら焼結鉱やペレットは、製造に多量のエネルギーを必要とし、ＣＯ２排出量が多い等の問題がある。また近年では、良質鉱石の産出量が減少してくるにつれて、品質の異なる様々な鉱石を製鉄用原料として使用する場合があるが、焼結性が低い鉱石やペレット化の難しい鉱石を使用する場合には、成形が難しいといった問題や、意図する強度レベルのものが得られ難いといった問題も生じてくる。
【０００４】
上記焼結鉱やペレット以外の製鉄用装入原料として、セメント等をバインダーとして用いて酸化物原料や副原料を結合させた非焼成塊成鉱が提案されている（例えば特許文献１）。また、コスト削減や有価物廃材の有効活用の観点から、高炉ダストをバインダーとして使用し、押出成形して塊成鉱を製造する方法も提案されている（例えば特許文献２）。しかし、これらの方法では養生に長時間を要するため、広い養生ヤードを確保する必要がある。また製造に時間を要し、製銑操業の状況に合わせて製鉄用装入原料を随時用意することが難しい。
【０００５】
この様な問題を解消すべく、養生温度を高めて短時間で養生を行う塊成鉱の製造方法も提案されている（例えば特許文献３）。しかし該方法では、加熱のための設備が必要であり、また、加熱時に生塊成鉱同士がくっつき易いため、形状の均一な塊成鉱を効率良く製造することが難しい。
【特許文献１】特開２００３−３４２６４６号公報
【特許文献２】特開２００２−２３５１２２号公報
【特許文献３】特開平１２−１１９７６０号公報
【発明の開示】
【発明が解決しようとする課題】
【０００６】
本発明は上記事情に鑑みてなされたものであって、その目的は、高強度の塊成鉱を、焼成することなく、操業状態に応じて効率良く製造することのできる方法を提供することにある。
【課題を解決するための手段】
【０００７】
本発明にかかる非焼成塊成鉱の製造方法とは、高炉装入用非焼成塊成鉱を製造する方法において、酸化鉄原料、粘土および水硬性バインダーを含む塊成鉱組成物に水を加えて混練した後、真空脱気しつつ押出成形し、得られた成形物を養生するところに特徴を有する。
【０００８】
尚、上記「塊成鉱組成物」とは、水を添加する前の「酸化鉄原料、粘土および水硬性バインダーを含む塊成鉱製造原料を配合した状態のもの」をいい、下記に示す「質量％」は、この塊成鉱組成物全体に対する質量割合をいうものとする。
【０００９】
前記水硬性バインダーとしては、セメントおよび／または高炉スラグを使用することができる。また、前記酸化鉄原料の配合量は、塊成鉱組成物全体の６０質量％以上とするのがよく、前記粘土の配合量は、塊成鉱組成物全体の５〜３０質量％とするのがよい。
【発明の効果】
【００１０】
本発明によれば、広い養生ヤードを確保せずとも、操業状況に応じて、必要量の塊成鉱を随時製造することができる。また、鉱石の品質を考慮することなく高強度の塊成鉱を効率良く製造できる。
【発明を実施するための最良の形態】
【００１１】
本発明者らは、上述の通り、操業状況に応じて必要量の高強度塊成鉱を効率良く製造できる方法の確立を期して、鋭意研究を行ってきた。その結果、特に、押出成形を真空吸引により脱気しつつ行えば、高強度塊成鉱を短期間で製造できることを見出し、本発明に想到した。
【００１２】
この様に真空脱気しつつ押出成形することによって、焼結性や成形性の悪い鉱石を使用した場合でも良好に成形することができ、かつ得られた生塊成鉱を短時間養生するだけで、高強度の非焼成塊成鉱が得られるのである。
【００１３】
上記真空脱気は、原料が装入される押出成形装置内の圧力を、ＭＰａ絶対基準で０．０１６ＭＰａ以下まで吸引して減圧するのがよく、より好ましくは０．００５ＭＰａ以下である。また上記押出成形には、後述する実施例で使用するスクリュータイプの二軸式押出成形機の他、スクリュータイプの単軸式押出成形機や、ローラータイプの押出成形機を使用することができる。
【００１４】
成形方法として、下記実施例では、押し出された連続成形物をカッティングして円柱状の塊成鉱を得ているが、塊成鉱の形状はこれに限定されず、上記連続成形物をカッティング後、更にプレス成形するなどして、球状、砂利状等の様々な形状に成形することができる。
【００１５】
本発明では、上記成形後に下記の通り養生すればよく、従来のペレット製造方法の様に造粒する必要がない。また水を加えることで室温で硬化する水硬性バインダーを使用するため、焼成する必要もない。
【００１６】
本発明では、酸化鉄原料、粘土および水硬性バインダーを含む塊成鉱組成物を塊成鉱の製造原料として用いる。
【００１７】
上記酸化鉄原料としては、製鉄用原料として一般的に汎用されている鉄鉱石の他、酸化鉄を主成分として含む高炉ダストや転炉ダスト、ミルスケール等を使用することができる。鉄鉱石としては、様々な銘柄のものを用いることができ、例えば赤鉄鉱（ヘマタイト：Ｆｅ2 Ｏ3 ）や磁鉄鉱（マグネタイト：Ｆｅ3 Ｏ4 ）、ゲーサイト（Ｆｅ2 Ｏ3 ・Ｈ2 Ｏ）を多く含有する褐鉄鉱系鉱石、ＭｇＯ含有物質としてドロマイト鉱石を使用してもよい。また焼結性の低いマラマンバ鉱石等を使用することもできる。
【００１８】
前記酸化鉄原料の配合量は、塊成鉱組成物全体に占める比率で６０質量％以上とするのがよい。酸化鉄原料の配合量が高く、鉄分含量の高い塊成鉱の方が、製銑において多量の金属鉄を効率良く製造できるからであり、より好ましくは配合原料全体の７０質量％以上とするのがよい。尚、酸化鉄原料の配合量の上限は、成形性を高めるために配合する粘土や強度向上のために配合する水硬性バインダーの配合量を考慮して決定すればよい。
【００１９】
使用する酸化鉄原料のサイズ（粒径）は特に限定されないが、次の様な傾向を考慮して決定するのがよい。
【００２０】
即ち、後述する実施例でも明らかにする通り、酸化鉄原料（鉱石）の粒径が大きくなるほど、該酸化鉄原料（鉱石）そのものの強度が塊成鉱の強度に反映されて、塊成鉱の高強度化を達成し易くなると思われる。しかしその反面、流動性が悪くなり、いわゆる可塑性が低下して成形し難くなり、結果として、酸化鉄原料（鉱石）の配合量の低減を余儀なくされるか、バインダー等に工夫が必要となる。
【００２１】
一方、微細な酸化鉄原料を使用することによっても、相対的に高強度の塊成鉱を得ることができ、この場合には粘土や水硬性バインダーの配合量を多少低減しても良好な成形性を確保できる。しかし、微細化のための粉砕等の予備処理工程が必要となる。
【００２２】
したがって、意図する強度レベルや塊成鉱中の鉄分（Ｔ．Ｆｅ）と成形性とを考慮して、使用する酸化鉄原料の最適サイズ（粒径）を決定することが必要と思われる。入手容易であることや高炉操業性を考慮すると、平均粒径が約５ｍｍ以下のものを使用することが望ましい。但し、場合によっては、粗粒と細粒の併用も有効であると思われる。
【００２３】
本発明では原料成分の一つとして粘土を必須とする。粘土を配合することによって成形時の可塑性を確保でき、良好に成形加工できるからである。本発明における粘土とは、微細な含水アルミニウムケイ酸塩物質を主体とする可塑性の強い土壌物質であって、カオリン、ハロイ石、ダイアスポア、石英、絹雲母、葉ロウ石等を主構成鉱物とするものをいうが、具体的な粘土の種類については特に限定されず、採石廃土や製陶用の廃土等を使用することができる。
【００２４】
上記粘土の配合量は、塊成鉱組成物全体に占める比率で５〜３０質量％の範囲内とすることが好ましい。後述する通り、粘土の適正配合量は、使用する酸化鉄原料の量やサイズにもよるが、少なすぎると混練物が可塑性不足となって良好に成形できなくなるので、塊成鉱組成物全体の５質量％以上となるよう配合するのがよい。より好ましくは１０質量％以上である。一方、粘土の配合量が多過ぎると、塊成鉱中の鉄分含量が少なくなり、高炉の生産性を低下させる原因になる他、塊成鉱が強度不足になる等の不具合が生じるので、塊成鉱組成物全体の３０質量％以下とすることが好ましい。より好ましくは２５質量％以下である。
【００２５】
また本発明では、水を加えることで時効的に硬化する水硬性バインダーを使用する。該水硬性バインダーを混合して養生することで、焼成せずとも高強度の塊成鉱を得ることができる。水硬性バインダーとしては、例えばセメントや、ベントナイト、高炉スラグ等を使用することができる。
【００２６】
セメントとしては、市販されている通常のいわゆるポルトランドセメントや、早強ポルトランドセメント、超早強ポルトランドセメント、中庸熱ポルトランドセメントの他、高炉スラグを含む高炉セメント、ポルトランドセメントにシリカが含まれるシリカセメント、フライアッシュが含まれるフライアッシュセメントやアルミナの混入したアルミナセメント等を使用することができる。
【００２７】
また水硬性バインダーの他の例として、ＳｉＯ、ＣａＯ、Ａｌ２Ｏ３を主構成成分として含む高炉スラグや転炉スラグを使用することができる。
【００２８】
更に、ベントナイト（火山が噴火したときに海底などに堆積した火山灰等の鉱石が変質してできたものであり、極めて大きな吸水性能を有し、吸水すると糊状になって膨張するという性質を有する）を水硬性バインダーとして使用してもよく、とくに銘柄を限定することなく、ナトリウム系のものやカルシウム系のものを使用することができる。
【００２９】
これらの水硬性バインダーは、主に単独で使用されるが、必要により２種以上を併用することができる。
【００３０】
尚、上記水硬性バインダーの配合量は、塊成鉱に求められる強度や成形性、養生時間等を考慮しつつ適宜決定すればよいが、その際には、塊成鉱に占める鉄分量（Ｔ．Ｆｅ）の観点から鉱石量を、また押出成形性の観点から粘土量も併せて考慮するのがよい。
【００３１】
尚、下記実施例では、鉱石（酸化物原料）、粘土およびセメント（水硬性バインダー）からなる塊成鉱組成物を塊成鉱の原料に用いているが、本発明の塊成鉱組成物は、主組成物であるこれら酸化物原料、粘土および水硬性バインダー以外に添加剤を含んでいてもよく、例えば養生時間調整のために無機金属元素を主体とする硬化剤等を含んでいてもよい。
【００３２】
本発明では、上記酸化鉄原料、粘土および水硬性バインダーを含む塊成鉱組成物に水を加えて混練するが、このときに添加する水は、含水率が１４質量％±５質量％となるように調整するのがよい。
【００３３】
上記混練は、一般的に使用されている方法で行えばよく、ミキサーやニーダー、二軸式または単軸式の混練機を使用することができる。この様にして得られた混練物を上述の押出成形に供する。
【００３４】
そして押出成形して得られた成形物（生塊成鉱）の養生を、養生ヤード（好ましくは屋内の養生ヤード）で行えばよい。養生は、成形物（生塊成鉱）を整列して配置した状態で行う他、生産性の観点から多少乱雑に積み重ねた状態で行ってもよい。
【００３５】
尚、本発明でいう養生とは、空中（湿空中）で放置して生塊成鉱を硬化させることをいう。
【００３６】
本発明の方法によれば、押出成形直後や養生時に成形物同士がくっつき合うことがなく、個々の成形物の間隔を十分に設ける必要がないので、広い養生ヤードを確保する必要がなく、また、上記の通り成形物を積み重ねて養生しても、養生以後の取扱作業性が極めて良好である。
【００３７】
以下、実施例を挙げて本発明をより具体的に説明するが、本発明はもとより下記実施例によって制限を受けるものではなく、前・後記の趣旨に適合し得る範囲で適当に変更を加えて実施することも可能であり、それらはいずれも本発明の技術的範囲に含まれる。
【実施例】
【００３８】
図１に概略的に示す通り、酸化鉄原料として表１に示す組成の鉄鉱石１（焼結返鉱；製品焼結鉱の篩下）、セメント２（普通ポルトランドセメント）および粘土３（採石廃土）からなる塊成鉱組成物を、コンベア４で混練機５まで運搬し、混練機５で水６を加えて含水率が約１４質量％となるように調整しながら混練した。そして混練物を真空押出成形機７に装入して、真空脱気（ＭＰａ絶対基準で０．０１６ＭＰａ）しつつ押出成形し、得られた連続成形物８をカッター９で切断して、直径：約５０ｍｍで高さ：約１００ｍｍの円柱状の成形物（生塊成鉱）１０を得た。
【００３９】
そして、上記生塊成鉱１０を屋内の養生ヤード１１へ移し、常温で２４時間、１６８時間、１９２時間または６７２時間養生して塊成鉱を得た。この様にして得られた塊成鉱の圧縮強度を、下記に示す市販の圧縮強度試験機を用いて測定した。これらの結果を表１に併記する。
【００４０】
＜圧縮強度試験機＞
製造会社名：（株）森試験機製作所
形式：アムスラー式
適用規格：ＪＩＳ Ｂ ７７２１
【００４１】
【表１】
2005200719.tif 000003
【００４２】
以下、表１の結果について考察する。まず予備試験として、良好に押出成形できるかを確認するため、表１に示すＮｏ．１の原料を用いて塊成鉱の製造を行った。その結果、Ｎｏ．１では、１日の養生で２０Ｎ／ｍｍ２を超える十分高い強度のものが得られており、製鉄用原料として使用できる塊成鉱が１日の養生で得られることを確認した。尚、Ｎｏ．１において、更に養生時間を長く（１週間、または１ヶ月）すれば、塊成鉱を更に高強度化できることもわかった。
【００４３】
次に、製鉄用原料として塊成鉱に占める鉄分（Ｔ．Ｆｅ）含量を高めた場合について検討した。即ち、Ｎｏ．１の組成における粘土とセメントの配合量を減少させ、鉱石の配合量を高めて塊成鉱を製造する実験を行った。その結果をＮｏ．２および３に示す。
【００４４】
このＮｏ．２およびＮｏ．３の結果から、鉱石として粒径約５ｍｍ以下のものを使用し、粘土および／またはセメントの配合量をＮｏ．１より減少させた場合には、成形性が不十分になることが判明した。
【００４５】
そこで、粒径の微細な鉱石（粒径約０．２５ｍｍ以下）を使用し、粘土とセメントの混合量は上記Ｎｏ．２およびＮｏ．３と同様にして塊成鉱を製造した。その結果をＮｏ．４およびＮｏ．５に示す。このＮｏ．４およびＮｏ．５の結果から、粒径の微細な鉱石を使用すれば、粘土および／またはセメントの混合量を低減させても十分成形できることがわかる。
【００４６】
尚、塊成鉱の高強度化は、Ｎｏ．４およびＮｏ．５よりも、粒径の大きな鉱石を使用した場合（Ｎｏ．１）の方が短期間（１日間）で達成できているが、Ｎｏ．４，５についても、養生時間を１６８時間（７日間）にすることで、Ｎｏ．１より高強度の塊成鉱が得られることがわかる。またＮｏ．４，５について、更に養生時間を延ばしても（６７２時間）、強度は飛躍的に上昇せず、７日間の養生で十分に目的を達成できると思われる。
【００４７】
Ｎｏ．６およびＮｏ．７は、比較的大きなサイズの鉱石（粒径上限：５ｍｍ，Ｎｏ．１〜３で使用）と、微細サイズの鉱石（粒径上限：０．２５ｍｍ，Ｎｏ．４，５で使用）の中間サイズの鉱石を用いて、鉱石の粒径が、養生時間と強度との関係や成形性に及ぼす影響を調べた結果であり、Ｎｏ．６は粒径上限：０．５ｍｍの鉱石、またＮｏ．７は粒径上限：１．０ｍｍの鉱石を用いた実験例である。
【００４８】
これらＮｏ．６およびＮｏ．７のデータについては、十分に解明できたわけではないが、Ｎｏ．６とＮｏ．７を比較すると、サイズの大きな鉱石を使用した方が、同じ養生時間でより高強度のものが得られると思われる。但し、Ｎｏ．２やＮｏ．３に示す通り、鉱石サイズがより大きくなると、成形性が悪くなるおそれがあると思われる。
【００４９】
また、Ｎｏ．６とＮｏ．７の比較からは、サイズの大きな鉱石を使用したＮｏ．７の方がより高強度の塊成鉱が得られているが、これらＮｏ．６，７と前記Ｎｏ．４とを比較すると、鉱石として極微細のものを使用することによっても、同じ養生時間で上記Ｎｏ．７と同レベルまたはそれ以上の強度のものが得られると思われる。
【００５０】
これらの実験結果をグラフ化してまとめたものを図２に示す。この図２から、次の様に考察することができる。
【００５１】
通常の方法でペレット状に成形したものの強度は、一般的に１５〜１８Ｎ／ｍｍ２程度であるが、本発明の方法によれば、約２０Ｎ／ｍｍ２の塊成鉱が、Ｎｏ．１の組成・鉱石サイズの原料を用いれば約１日で得られ、またＮｏ．４の組成・鉱石サイズの原料を用いれば約１００時間（約４日強）程度の養生で得られる。また、Ｎｏ．１の組成・鉱石サイズの原料を用いれば、約５０時間（約２日強）で約３０Ｎ／ｍｍ２の塊成鉱が得られ、Ｎｏ．４の組成・鉱石サイズの原料を用いれば、同レベル程度のものが約７日間の養生で得られることがわかる。
【図面の簡単な説明】
【００５２】
【図１】本発明の実施態様を概略的に示した工程図である。
【図２】各試料の養生時間と成品（塊成鉱）の圧縮密度との関係を示したグラフである。
【符号の説明】
【００５３】
１  酸化鉄原料（鉱石）
２  セメント
３  粘土
４  コンベア
５  混練機
６  水
７  真空押出成形機
８  連続成形物
９  カッター
１０  成形物（生塊成鉱）
１１  養生ヤード
【図１】
2005200719.tif 000004
【図２】
2005200719.tif 000005